FR 3123975 A1 20221216 FR 2106067 A 20210609 Plaque instrumentée destinée au contrôle d’une partie réfractaire d’un four, la plaque instrumentée comportant : - une plaque de support (310) traversée par une pluralité d’orifices (304) et au moins en partie en un matériau constitué de fibres liées entre elles par une matrice céramique, dit « composite à matrice céramique », ou constitué d’un précurseur dudit composite à matrice céramique ; - un capteur (312) porté par ladite plaque de support, un précurseur de composite à matrice céramique étant un matériau apte à se transformer en ledit composite à matrice céramique sous l’effet d’un chauffage. Figure d’abrégé : 3 PLAQUE INSTRUMENTEE POUR FOUR L'invention concerne une plaque instrumentée destinée au contrôle d’une partie réfractaire d’un four, en particulier un four métallurgique ou de verrerie, notamment pour déterminer le moment opportun de réparation ou d’arrêt du four. L’invention concerne aussi un four comportant une partie réfractaire soumise à des températures élevées et une telle plaque instrumentée disposée pour contrôler ladite partie réfractaire, en particulier évaluer l’épaisseur, la température moyenne, ou un état d’endommagement de ladite partie réfractaire. Art antérieur De manière générale, on appelle « four » une installation ou un réacteur comportant une enceinte et un système de chauffage adapté pour instaurer une température supérieure à 800°C dans ladite enceinte. Un four est en particulier utilisé pour la fabrication de produits fondus, par exemple pour la fabrication des produits métallurgiques ou verriers, mais aussi pour l’incinération de déchets ou la production d’énergie à partir de combustibles. Par exemple, une turbine à gaz réaction est considérée comme un four. Un four peut consommer du gaz ou d’autres combustibles, ou être muni de résistances électriques, ou être chauffé par induction. Un four métallurgique peut être une installation dans laquelle un précurseur du métal est réduit afin d’obtenir de la fonte. Un four métallurgique peut être aussi d’un four de d’élaboration de métal ou un four de refusion. Par exemple, un four peut être un haut-fourneau pour élaborer de la fonte à partir de minerai de fer ou pour refondre des cathodes en cuivre élaborées selon un autre processus, par exemple pour produire du câble en cuivre. Un four verrier peut être une installation dans laquelle est réalisée la fusion et l’affinage d’un mélange vitrifiable, en particulier comprenant des oxydes, des carbonates, des sulfates et des nitrates. Les parois de l’enceinte d’un four sont classiquement protégées avec un revêtement réfractaire. Le revêtement réfractaire subit des contraintes chimiques et mécaniques différentes selon l’application. Sa composition est adaptée en conséquence. Par exemple, l’intérieur d’un four verrier est classiquement soumis à une température d’environ 1500°C. Le revêtement réfractaire en contact avec le verre en fusion doit en outre résister à l’abrasion par le verre en fusion. La composition du revêtement réfractaire est en particulier adaptée à l’application visée. Par exemple, le revêtement réfractaire au contact du verre en fusion ou avec ses vapeurs est classiquement constitué en un produit réfractaire de type Alumine-Zircone-Silice (AZS en abrégé) contenant généralement de 30 à 45% en masse de zircone, en un produit à très haute teneur en zircone (typiquement plus de 85% en masse de zircone), en un produit à haute teneur en alumine (typiquement plus de 90% en masse d’alumine), ou en un produit de zircon, ou en un produit d’oxyde de chrome. Dans un four de fusion de cathode de cuivre, le revêtement réfractaire est généralement à base de SiC. Dans un haut-fourneau de fonte, des revêtement réfractaires en SiC, en cordinon, en SiAlON, en carbone ou en mullite sont classiquement utilisés, en fonction de la zone du four considérée. Afin d’optimiser la durée de vie du revêtement réfractaire, des mesures peuvent être effectuées à l’intérieur ou à l’extérieur du four. Ces mesures permettent de planifier avec plus de précision les opérations de réparation, notamment à chaud, ou de remplacement du revêtement réfractaire. Par exemple, des relevés de températures peuvent être effectués par thermographie infrarouge, mais ceci n’est possible qu’aux endroits accessibles visuellement par une caméra infrarouge, ce qui exclut notamment certaines parties du revêtement du four. Par ailleurs, cette solution ne permet généralement pas un contrôle en continu. On connaît des dispositifs de mesure autorisant un contrôle continu, de manière non intrusive, c'est-à-dire sans pénétration dans l’enceinte du four. Notamment, WO2020025492A1 décrit, pour mesurer l’usure d’un revêtement réfractaire d’un four verrier, l’utilisation d’un réseau de fibres optiques placé en sandwich entre la face froide des blocs de la paroi latérale de la cuve du four et une couche isolante thermiquement, ou à travers ladite couche isolante. En outre, EP1527306A1 décrit, pour mesurer la température dans un four métallurgique à induction, l’utilisation d’une fibre optique disposée au sein d’un mat fibreux entre un revêtement réfractaire dense et un isolant d’inducteur. Les solutions de l’art antérieur permettant un contrôle continu posent cependant des problèmes - de fiabilité, et en particulier de résistance aux hautes températures, notamment lorsque les capteurs comprennent des parties en polymère, - de perturbation du fonctionnement du four, en particulier de perturbation des échanges thermiques à travers la face froide du revêtement réfractaire, - de contraintes thermomécaniques résultant de la fixation des capteurs sur le revêtement réfractaire, et - d’installation et de maintenance, notamment en cas de défaillance du capteur. Il existe donc un besoin permanent pour une solution facile à mettre en œuvre (installation, maintenance) et permettant de contrôler le revêtement réfractaire d’un four de manière continue et fiable, sans modifier sensiblement le comportement du four, et en particulier sans modifier les contraintes thermomécaniques exercées sur le revêtement réfractaire, ni perturber les transferts thermiques à travers le revêtement réfractaire. Un but de l’invention est de répondre, au moins partiellement, à ce besoin. L’invention concerne une plaque instrumentée destinée au contrôle d’une partie réfractaire d’un four, et en particulier d’une partie réfractaire dont une face chaude est soumise à une température supérieure à 800°C, voire supérieure à 1000°C, supérieure à 1200°C, supérieure à 1400°C ou supérieure à 1500°C, la plaque instrumentée comportant : - une plaque de support, de préférence traversée par une pluralité d’orifices, au moins en partie en un matériau constitué de fibres liées entre elles par une matrice céramique, dit « composite à matrice céramique » ou constitué d’un précurseur dudit composite à matrice céramique, de préférence constitué en un composite à matrice céramique ou en un précurseur dudit composite à matrice céramique ; - un capteur porté par ladite plaque de support. Comme on le verra plus en détail dans la suite de la description, les inventeurs ont découvert qu’une plaque en un composite à matrice céramique constitue un support de capteur particulièrement bien adapté dans les applications visées. Un composite à matrice céramique résiste bien aux températures élevées et protège efficacement le capteur, notamment des chocs mécaniques. Il est facile à manipuler et à installer. Par ailleurs, les inventeurs ont découvert que la présence des orifices limite les interactions avec la partie réfractaire. En particulier, la présence de la plaque instrumentée sur la partie réfractaire n’ajoute sensiblement pas de contraintes mécaniques, ni d’isolation thermique. Le four n’a donc pas à être modifié du fait de la mise en place de la plaque instrumentée, notamment lorsque la face de la partie réfractaire sur laquelle la plaque instrumentée est immobilisée est refroidie, par exemple par soufflage d’air. En outre, les inventeurs ont découvert que la présence des orifices réduit significativement la transmission des contraintes mécaniques au capteur. La fiabilité est donc améliorée. Enfin, la plaque instrumentée peut être conformée pour épouser cette face de la partie réfractaire, ce qui améliore la précision des mesures effectuées. La plaque instrumentée peut encore comporter, notamment, une ou plusieurs des caractéristiques optionnelles et préférée suivantes : au moins un orifice, de préférence chaque orifice, présente un diamètre équivalent supérieur à 3 mm, et/ou inférieur à 50 mm ; le pourcentage d’ajourage, égal au rapport de - la surface cumulée des orifices, ou « surface ajourée », sur - la surface de la plaque de support, ladite surface incluant la surface ajourée, est supérieur à 5%, de préférence supérieur à 50%, et/ou inférieur à 95% ; le capteur est un capteur de mesure d’un signal optique, électrique ou acoustique, de préférence choisi parmi un thermocouple, un capteur piézo-électrique, une jauge de contrainte, une fibre optique, une fibre de propagation d’ondes ultrasonores, et un capteur acoustique ; la plaque de support présente une épaisseur comprise entre 1 et 20 mm ; les orifices, identiques ou différents, de préférence identiques, sont régulièrement répartis dans au moins une zone « ajourée » de la plaque de support ; la plaque de support comporte plusieurs dites zones ajourées et au moins une zone de renfort, ou « zone non ajourée », séparant deux dites zones ajourées, la zone de renfort ayant une largeur supérieure à la plus grande dimension desdits orifices ; le composite à matrice céramique ou le précurseur de composite à matrice céramique comporte une pluralité de textiles superposés, un ou plusieurs capteurs, identiques ou différents, par exemple un capteur de température et un capteur de déformation, étant de préférence insérés en sandwich entre deux dit textiles ; le capteur est - noyé au sein du composite à matrice céramique ou du précurseur dudit composite à matrice céramique, de préférence pris en sandwich entre deux textiles, ou - intégré dans l’agencement des fibres du composite à matrice céramique ou du précurseur dudit composite à matrice céramique, par exemple comme fil de trame, fil de chaîne ou fil de tricot, ou - logé dans un logement ménagé ou inséré dans le composite à matrice céramique ou dans le précurseur dudit composite à matrice céramique, de préférence dans un logement ménagé sur une grande face de la plaque de support, par exemple dans une poche, une gaine, un tube ouvert à ses deux extrémités, un fourreau ouvert à une de ses extrémités ou une coque, ou - fixé sur une grande face de la plaque de support, de préférence au moyen d’un adhésif, d’un ruban, d’une agrafe ou d’un fil réfractaires ; les fibres représentent plus de 25% et moins de 70% du volume du composite à matrice céramique ; le composite à matrice céramique comporte, en pourcentage massique, plus de 80%, plus de 90%, plus de 95%, voire sensiblement 100% d’un ou plusieurs oxydes ou non oxydes suivants : Al 2 O 3 , ZrO 2 , HfO 2 , Cr 2 O 3 , MgO, CaO, SiO 2 , SiC, Si 3 N 4 , SiAlON, AlN, Si 2 ON 2 , BN, B 4 C, oxycarbure de silicium, MoSi 2 , et carbone C ; le composite à matrice céramique présente une résistance à l’écrasement en compression supérieure à 10 MPa, et/ou une conductivité thermique entre 20°C et 500°C supérieure à 2,0 W.m -1 .K -1 . L’invention concerne aussi un dispositif de mesure comportant une plaque instrumentée selon l’invention et un appareil de mesure en communication avec le capteur de manière à recevoir et interpréter un signal émis par le capteur. De préférence, le dispositif de mesure utilise le signal qu’il reçoit du capteur pour fournir une information relative à : - l’épaisseur de la partie réfractaire, en particulier lorsque la plaque instrumentée est fixée sur la face froide d’un bloc et que la face chaude de la partie réfractaire est en contact avec un matériau en fusion, par exemple du verre ou un métal, ou - la température moyenne de la partie réfractaire, ou - l’état physique de la partie réfractaire, par exemple la présence d’une transformation de phase ou d’un endommagement de la partie réfractaire, par exemple d’un écaillage, d’une fissure interne, d’une modification d’une phase liée à une infiltration, ou d’une oxydation dans le cas d’une partie réfractaire en un matériau non-oxyde. L’homme du métier sait choisir les capteurs adaptés aux informations souhaitées. L’invention concerne encore un four comportant un dispositif de mesure selon l’invention. Le four peut encore comporter, notamment, une ou plusieurs des caractéristiques optionnelles et préférée suivantes : le four est choisi parmi un four de fusion de verre, un four métallurgique, un incinérateur, un gazéificateur, une chambre de combustion destinée à produire de l’énergie, et une installation de reformage de gaz destinée à l’industrie chimique ; le four contient un matériau en fusion, en particulier un verre ou un métal en fusion, ou un environnement gazeux à une température supérieure à 800°C ; le four comporte une partie réfractaire et la plaque instrumentée est disposée en contact avec une face de la partie réfractaire, de préférence de manière à épouser ladite face ; la partie réfractaire est une paroi latérale ou une sole d’une cuve du four ou un bloc de ladite paroi latérale ou de ladite sole ; la partie réfractaire comporte une face destinée à être à une température supérieure à 800°C, dite « face chaude » et une face écartée de ladite face chaude, dite « face froide », et la plaque instrumentée est disposée en contact avec ladite face froide, la face chaude étant de préférence en contact avec l’intérieur du four ; la partie réfractaire est un premier bloc réfractaire adjacent à un deuxième bloc réfractaire, et la plaque instrumentée est disposée entre lesdits premier et deuxième blocs réfractaires, de préférence pincée, ou « comprimée », entre lesdits premier et deuxième blocs réfractaires ; le premier bloc réfractaire est plus dense que le deuxième bloc réfractaire, qui peut être en particulier un bloc isolant ; la plaque instrumentée s’étend contre une face verticale ou horizontale de la partie réfractaire, notamment, par exemple, si la partie réfractaire est un bloc de gorge ou un bloc de cuve, respectivement ; la surface de la plaque instrumentée, qui inclut la surface des orifices, représente plus de 20%, de la surface de la face de la partie réfractaire contre laquelle elle est appliquée ; le coefficient d’expansion thermique du composite à matrice céramique de la plaque instrumentée est égal à celui du matériau de la partie réfractaire plus ou moins 20% ; le composite à matrice céramique présente un coefficient d’expansion thermique égal à celui du matériau de la partie réfractaire plus ou moins 20% ; la plaque instrumentée est fixée sur la partie réfractaire de manière à ne pas exercer de contraintes thermomécaniques sur la partie réfractaire sous l’effet d’une modification dimensionnelle de la partie réfractaire résultant d’un fonctionnement nominal du four. Brève description des figures D’autres caractéristiques et avantages de l’invention apparaîtront encore à la lecture de la description détaillée qui va suivre et à l’examen du dessin annexé dans lequel : - la représente schématiquement une demi-coupe d’un exemple de four verrier ; - la représente schématiquement une demi-coupe d’un exemple de four de métallurgique à induction ; - la représente schématiquement, vu de face, un premier exemple de plaque instrumentée selon l’invention ; - la représente schématiquement, vu de face, un deuxième exemple de plaque instrumentée selon l’invention ; - la représente schématiquement, vu de face, un troisième exemple de plaque instrumentée selon l’invention ; - la représente schématiquement, vu de face, un quatrième exemple de plaque instrumentée selon l’invention, dans la position de service ; - la représente schématiquement, vu de face, un cinquième exemple de plaque instrumentée selon l’invention ; - la représente schématiquement, en coupe transversale, un exemple de plaque instrumentée selon l’invention ; - la représente schématiquement, en coupe transversale, un autre exemple de plaque instrumentée selon l’invention ; - la représente schématiquement, en coupe transversale, encore un autre exemple de plaque instrumentée selon l’invention ; - la illustre la déformabilité en flexion d’une plaque instrumentée dans un mode de réalisation préféré de l’invention ; - la illustre un positionnement de plaque instrumentée selon l’invention entre des blocs réfractaires d’un four ; - la représente, en coupe verticale, un mode de réalisation dans lequel deux blocs superposés entre lesquels une plaque instrumentée est insérée. Des références identiques sont utilisées pour désigner des organes identiques ou similaires. Définitions Par « partie réfractaire », on entend un élément du four en un matériau réfractaire. Une partie réfractaire peut être un bloc, mais aussi un assemblage de blocs, par exemple une paroi latérale d’une cuve, ou une sole, notamment formée par coulage. Une partie réfractaire est classiquement en un matériau fondu ou en un matériau fritté. Classiquement, une couche isolante recouvre la face froide de la partie réfractaire pour limiter les échanges thermiques. Classiquement, lorsque la partie réfractaire comporte une face chaude, son « épaisseur » est sa dimension mesurée selon une direction perpendiculaire à sa face chaude. Par exemple, pour un bloc latéral de cuve en contact avec du verre ou du métal en fusion, l’épaisseur est mesurée suivant une direction sensiblement horizontale dirigée vers le bain de verre ou de métal en fusion. Pour une sole, l’épaisseur est mesurée suivant une direction verticale. La « face chaude » est la face d’une partie réfractaire qui est exposée à un espace du four qui est à plus de 800°C, par exemple contenant du verre ou du métal en fusion ou destiné à contenir du verre ou du métal en fusion. La face chaude peut être en contact, ou destinée à être en contact avec du verre ou du métal en fusion et/ou avec l’environnement gazeux qui s’étend au-dessus du verre ou du métal en fusion. La face chaude est ainsi la face de la partie réfractaire qui est soumise ou est destinée à être soumise aux températures les plus élevées. L’ensemble des faces chaudes des blocs de la paroi latérale de la cuve de fusion de verre ou de métal peut également, par extension, être qualifiée de « face chaude ». La surface supérieure de la sole peut aussi être qualifiée de « face chaude ». L’adjectif « chaud » est utilisé à des fins de clarté. Avant que le four ne soit en service, la face « chaude » est la face qui est destinée à être soumise aux températures les plus élevées après la mise en service. Une « face froide » est une surface de la partie réfractaire qui n’est pas exposée à un espace du four qui est chauffé à plus de 800°C, c'est-à-dire qui est isolée de cet espace par de la matière de la partie réfractaire. La face froide opposée à la face chaude est la face qui est la plus éloignée dudit espace. Classiquement, la face froide opposée à la face chaude est la face qui, en service, est soumise ou qui est destinée à être soumise aux températures les plus faibles. La face froide peut être parallèle à la face chaude. La « position de service » est la configuration dans laquelle la plaque instrumentée est en appui sur une face, par exemple la face froide, de la partie réfractaire de manière à acquérir une mesure relative à ladite partie réfractaire. Le terme « plaque » désigne classiquement une pièce comportant deux grandes faces sensiblement parallèles l’une à l’autre et présentant une faible épaisseur au regard de la surface d’une dite grande face, la direction de l’épaisseur de la plaque étant perpendiculaire aux dites grandes faces. Le rapport « épaisseur maximale / surface de la grande face » est de préférence inférieur à 1/500 m -1 , de préférence inférieur à 1/1000 m -1 , de préférence inférieur à 1/5000 m -1 , de préférence inférieur à 1/10000 m -1 . La « surface » d’une plaque est l’aire à l’intérieur du périmètre de la plaque. La surface de la plaque inclut donc la surface définie par la matière de la plaque et la surface des orifices qui traversent la plaque. L’épaisseur de la plaque instrumentée est sa dimension mesurée perpendiculairement à la grande face de la plaque instrumentée destinée à être positionnée ou positionnée contre la partie réfractaire. Un orifice qui traverse une plaque est un orifice qui comporte des première et deuxième ouvertures qui débouchent sur les première et deuxième grandes faces de la plaque. Un orifice est de préférence rectiligne et s’étend de préférence perpendiculairement aux grandes faces de la plaque. La « surface » d’un orifice est la surface de son ouverture du côté de la partie réfractaire contre laquelle la plaque est destinée à être placée. La longueur d’un orifice est la plus grande dimension de cette ouverture. Sa largeur est la plus grande dimension de cette ouverture perpendiculairement à la direction de la longueur. Par « surface ajourée », on entend la surface cumulée de l’ensemble des surfaces des orifices. Le pourcentage d’ajourage d’une zone ajourée ou de la plaque instrumentée est le rapport de la surface ajourée des orifices de ladite zone ajourée ou de ladite plaque instrumentée, respectivement, sur la surface de ladite zone ajourée ou de ladite plaque instrumentée, respectivement. Le « diamètre équivalent » d’un orifice est le diamètre d’un disque de même surface que cet orifice. Par « produit fondu », souvent appelé « électrofondu », on entend un produit obtenu par solidification complète d’une composition à l’état liquide obtenue par fusion d'un mélange de matières premières appropriées dans un four à arc électrique ou par toute autre technique adaptée. Par « produit fritté », on entend un produit obtenu par mélange de matières premières appropriées puis mise en forme à cru de ce mélange et cuisson de la pièce crue résultante à une température et pendant un temps suffisant pour obtenir le frittage de cette pièce crue, ladite cuisson pouvant être effectuée in situ lors de l’utilisation. Par « Composite à Matrice Céramique », ou « CMC », on entend classiquement un produit composé de fibres liées entre elles par une matrice céramique. Les fibres seront choisies selon l’environnement où doit être placé le composite à matrice céramique, notamment en fonction des conditions de température, de corrosion, de cyclage thermique, de dilatation, et suivant la nature de la partie réfractaire à garnir. L’agencement des fibres, qui constitue le support fibreux pour la matrice, est choisi en fonction de la forme souhaitée pour le composite à matrice céramique, et de la facilité pour y fixer le capteur. Par exemple, un empilement de tissés ou de nappes de fibres est bien adapté pour des plaques simples, un enroulement filamentaire est bien adapté pour des plaques ayant une géométrie de révolution, un placement filamentaire est bien adapté pour des formes complexes de grandes dimensions. Un « précurseur de composite à matrice céramique » est un matériau apte à se transformer en ledit composite à matrice céramique sous l’effet d’un chauffage, de préférence à plus de 600°C, de préférence à plus de 700°C, de préférence sous l’effet d’un frittage. Les fibres sont classiquement sous la forme d’un textile. Le CMC peut être alors qualifié de « textile à matrice céramique ». Un textile peut être : - une structure bidimensionnelle organisée de fibres ou de fils, notamment un tricot, une tresse, un tissu, ou - une structure bidimensionnelle aléatoire de fibres ou de fils, cette structure aléatoire n’étant pas préférée. Un textile se distingue en particulier d’un mat fibreux, dans lequel l’organisation des fibres ou des fils est aléatoire dans les trois dimensions de l’espace. Une « fibre » est un filament dont la longueur est supérieure à 5 fois son diamètre équivalent. Le « diamètre » d’une fibre est le diamètre d’un disque de même surface que sa section transversale à mi-longueur. Un « fil » est un assemblage de fibres qui, en section transversale, comporte plus de 10 et de préférence moins de 500 000 fibres, et dont la longueur est supérieure à 5 fois le diamètre. Par « céramique », on entend un produit qui n’est ni métallique, ni organique. Dans le cadre de la présente invention, le carbone est considéré comme un produit céramique. Par « peau », on entend classiquement la région périphérique d’un bloc fondu, constituée à partir de la matière en fusion qui était à moins de 5 millimètres (mm) de la paroi du moule lors de sa solidification. Par « usinage », on entend une opération de rectification par laquelle la surface d’une pièce réfractaire est usinée afin d’obtenir une géométrie de surface précise. Dans un souci de clarté, on utilise les formules chimiques des oxydes pour désigner les teneurs de ces oxydes dans une composition. Par exemple, « ZrO 2 », « SiO 2 » ou « Al 2 O 3 » désignent les teneurs de ces oxydes et « zircone », « silice » et « alumine » sont utilisés pour désigner des phases de ces oxydes constituées de ZrO 2 , SiO 2 et Al 2 O 3 , respectivement. Sauf mention contraire, toutes les teneurs en oxydes sont des pourcentages massiques sur la base des oxydes. Une teneur massique d’un oxyde d’un élément métallique se rapporte à la teneur totale de cet élément exprimée sous la forme de l'oxyde le plus stable, selon la convention habituelle de l'industrie. Un plan transversal est un plan perpendiculaire à la direction de la longueur. Par « horizontal » et « vertical », on entend une orientation formant avec un plan parfaitement horizontal et vertical, respectivement, un angle inférieur à 5°, voire inférieur à 2°, voire inférieur à 1°. « Comporter » ou « comprendre » ou « présenter » doivent être interprétés de manière non limitative. Plaque instrumentée destinée au contrôle d’une partie réfractaire d’un four, la plaque instrumentée comportant : - une plaque de support (310) traversée par une pluralité d’orifices (304) et au moins en partie en un matériau constitué de fibres liées entre elles par une matrice céramique, dit « composite à matrice céramique », ou constitué d’un précurseur dudit composite à matrice céramique ; - un capteur (312) porté par ladite plaque de support, un précurseur de composite à matrice céramique étant un matériau apte à se transformer en ledit composite à matrice céramique sous l’effet d’un chauffage. Plaque instrumentée selon la revendication précédente, dans laquelle chaque dit orifice (304) présente un diamètre équivalent supérieur à 3 mm, et/ou inférieur à 50 mm ; et le pourcentage d’ajourage, égal au rapport de - la surface cumulée des orifices (304), ou « surface ajourée », sur - la surface de la plaque de support, ladite surface incluant la surface ajourée, est supérieur à 5% et inférieur à 95%, et le capteur (312) est un capteur de mesure d’un signal optique, électrique ou acoustique, et la plaque de support (310) présente une épaisseur comprise entre 1 et 20 mm. Plaque instrumentée selon la revendication immédiatement précédente, dans laquelle ledit le pourcentage d’ajourage est supérieur à 50%. Plaque instrumentée selon l’une quelconque des revendications précédentes, dans laquelle les orifices (304) sont régulièrement répartis dans au moins une zone « ajourée » (302) de la plaque de support. Plaque instrumentée selon la revendication immédiatement précédente, dans laquelle la plaque de support comporte plusieurs dites zones ajourées (302) et au moins une zone de renfort (306) séparant deux dites zones ajourées, la zone de renfort ayant une largeur ( l ) supérieure à la plus grande dimension desdits orifices. Plaque instrumentée selon l’une quelconque des revendications précédentes, dans laquelle le capteur (312) est - noyé au sein du composite à matrice céramique ou du précurseur dudit composite à matrice céramique, ou - intégré dans l’agencement des fibres du composite à matrice céramique ou du précurseur dudit composite à matrice céramique, ou - logé dans un logement (314, 316) ménagé ou inséré dans le composite à matrice céramique ou le précurseur dudit composite à matrice céramique, ou - fixé sur une grande face de la plaque de support. Plaque instrumentée selon l’une quelconque des revendications précédentes, dans laquelle le composite à matrice céramique ou le précurseur de composite à matrice céramique comporte une pluralité de textiles (310a,310b) superposés, un ou plusieurs capteurs (312), identiques ou différents, étant insérés entre deux dit textiles. Plaque instrumentée selon l’une quelconque des revendications précédentes, dans laquelle - les fibres représentant plus de 25% et moins de 70% du volume du composite à matrice céramique, et - le composite à matrice céramique comporte, en pourcentage massique, plus de 80% d’un ou plusieurs oxydes ou non oxydes suivants : Al 2 O 3 , ZrO 2 , HfO 2 , Cr 2 O 3 , MgO, CaO, SiO 2 , SiC, Si 3 N 4 , SiAlON, AlN, Si 2 ON 2 , BN, B 4 C, oxycarbure de silicium, MoSi 2 , et carbone C. Plaque instrumentée selon l’une quelconque des revendications précédentes, dans laquelle le composite à matrice céramique présente une résistance à l’écrasement en compression supérieure à 10 MPa, et/ou une conductivité thermique entre 20°C et 500°C supérieure à 2,0 W.m -1 .K -1 . Dispositif de mesure comportant une plaque instrumentée (300) selon l’une quelconque des revendications précédentes et un appareil de mesure (320) en communication avec le capteur (312) de manière à recevoir et interpréter un signal émis par le capteur. Four choisi parmi un four de fusion de verre, un four métallurgique, un incinérateur, un gazéificateur, une chambre de combustion destinée à produire de l’énergie, et une installation de reformage de gaz destinée à l’industrie chimique, ledit four comportant : - une partie réfractaire, et - un dispositif de mesure selon la revendication immédiatement précédente, la plaque instrumentée (300) du dispositif de mesure étant disposée en contact avec une face de la partie réfractaire. Four selon la revendication immédiatement précédente, dans lequel la partie réfractaire comporte une face destinée à être à une température supérieure à 800°C, dite « face chaude » et une face écartée de ladite face chaude, dite « face froide » (F), la plaque instrumentée étant disposée en contact avec ladite face froide. Four selon l’une quelconque des deux revendications immédiatement précédentes, dans lequel le coefficient d’expansion thermique du composite à matrice céramique est égal à celui du matériau de la partie réfractaire plus ou moins 20% et/ou dans lequel le composite à matrice céramique présente un coefficient d’expansion thermique égal à celui du matériau de la partie réfractaire plus ou moins 20%. Four selon l’une quelconque des trois revendications immédiatement précédentes, dans lequel la plaque instrumentée (300) est fixée sur la partie réfractaire de manière à ne pas exercer de contraintes thermomécaniques sur la partie réfractaire sous l’effet d’une modification dimensionnelle de la partie réfractaire résultant d’un fonctionnement nominal du four. Four selon l’une quelconque des quatre revendications immédiatement précédentes, dans lequel la surface de la plaque instrumentée représente plus de 20%, de la surface de la face de la partie réfractaire sur laquelle est appliquée. Four selon l’une quelconque des cinq revendications immédiatement précédentes, dans lequel la partie réfractaire est choisie parmi : - un bloc ou linteau de gorge, - un bloc de cuve, - une brique ou un bloc de mur ou de côté, - un bloc de coin ou d’angle, une brique à nez, - un bloc ou une dalle de sole, - une brique ou un sommier de voute, - une brique ou un bloc d’entourage de tuyère, - une brique de trou ou chenal de coulée, - un bloc porte électrode, - un bloc injecteur, - une pièce de bec réfractaire de four verrier, - un bloc d’injecteur, - une gorge de four de verrerie, - une pièce d’un échangeur thermique du four, - une plaque ou une tuile réfractaire d’un revêtement de chaudière, - une coquille de protection de tube de réchauffeur d’un incinérateur, - une tuile d’un incinérateur, - une pièce céramique d’un absorbeur solaire, - une tuile ou une pièce de protection d’une chambre de turbine de combustion. Four selon l’une quelconque des six revendications immédiatement précédentes, dans lequel le dispositif de mesure utilise le signal qu’il reçoit du capteur pour fournir une information relative à - l’épaisseur de la partie réfractaire, ou - la température moyenne dans le four, ou - l’état physique de la partie réfractaire.